(57)【特許請求の範囲】
【請求項１】
ガラス転移温度が−３５℃以上である芳香族ビニル−共役ジエン系ゴムを含むジエン系ゴム１００重量部に対し、芳香族ビニル−ファルネセン共重合体を１０〜１００重量部、この芳香族ビニル−ファルネセン共重合体を含む軟化剤成分を合計で５０重量部以上１２７．５重量部以下、窒素吸着比表面積が１５０〜４００ｍ2／ｇ、ＤＢＰ吸収量が１００〜２００ｃｍ3／１００ｇであるカーボンブラックを１０〜１８０重量部配合してなり、前記軟化剤成分が、軟化点が１３０〜２００℃である樹脂を含み、前記ジエン系ゴム１００重量部に対し前記樹脂を１０〜６０重量部配合し、前記軟化剤成分の合計中、前記芳香族ビニル−ファルネセン共重合体の重量分率が、０．２０〜０．６０であることを特徴とするタイヤ用ゴム組成物。
【請求項２】
請求項１に記載のタイヤ用ゴム組成物でトレッド部を構成した空気入りタイヤ。
【発明の詳細な説明】
【技術分野】
【０００１】
本発明は、ドライグリップ性能と、耐久性および耐摩耗性を高いレベルで両立するようにしたタイヤ用ゴム組成物に関する。
【背景技術】
【０００２】
サーキット走行向けの競技用タイヤに求められる性能には、ドライグリップ性能が優れることに加え、タイヤ耐久性、耐摩耗性など多岐に亘る。優れたドライグリップ性能を得るために、トレッド用ゴム組成物に粒径の小さいカーボンブラックを多量に配合したり、ガラス転移温度が高いスチレンブタジエンゴムを配合したりすることが行われる。これにより、発熱が大きくなりドライグリップ性能が向上する。しかし、上述したゴム組成物は、高温状態になるとモジュラスやゴム強度が低下しやすくなる。このため、高速走行が長時間になると耐摩耗性が低下しトレッド表面の摩耗状態が悪化したり、熱ダレ現象によりドライグリップ性能が徐々に低下し、場合によってはブローアウトを起こすなどタイヤ耐久性が悪化する。一方、タイヤ耐久性を重視してゴム硬度を大きくしたり、発熱を抑制するためカーボンブラックの配合量を少なくするとドライグリップ性能が低下してしまう。
【０００３】
またドライグリップ性能を高くするため、スチレン−ブタジエン共重合体ゴムに特定の２種類のカーボンブラックおよび低分子量スチレン−ブタジエン共重合体を配合したタイヤトレッド用ゴム組成物が提案されている（例えば特許文献１参照）。しかし、需要者がサーキット走行向けの競技用タイヤに求めるドライグリップ性能、耐久性能および耐摩耗性能のレベルはより高く更なる改良が求められている。
【先行技術文献】
【特許文献】
【０００４】
【特許文献１】特開２００７−２４６６５８号公報
【発明の概要】
【発明が解決しようとする課題】
【０００５】
本発明の目的は、ドライグリップ性能と、耐久性および耐摩耗性を従来以上に高いレベルで両立するようにしたタイヤ用ゴム組成物を提供することにある。
【課題を解決するための手段】
【０００６】
上記目的を達成する本発明のタイヤ用ゴム組成物は、ガラス転移温度が−３５℃以上である芳香族ビニル−共役ジエン系ゴムを含むジエン系ゴム１００重量部に対し、芳香族ビニル−ファルネセン共重合体を１０〜１００重量部、この芳香族ビニル−ファルネセン共重合体を含む軟化剤成分を合計で５０重量部以上１２７．５重量部以下、窒素吸着比表面積が１５０〜４００ｍ2／ｇ、ＤＢＰ吸収量が１００〜２００ｃｍ3／１００ｇであるカーボンブラックを１０〜１８０重量部配合し、前記軟化剤成分が、軟化点が１３０〜２００℃である樹脂を含み、前記ジエン系ゴム１００重量部に対し前記樹脂を１０〜６０重量部配合し、前記軟化剤成分の合計中、前記芳香族ビニル−ファルネセン共重合体の重量分率が、０．２０〜０．６０であることを特徴とする。
【発明の効果】
【０００７】
本発明のタイヤ用ゴム組成物は、ガラス転移温度が−３５℃以上の芳香族ビニル−共役ジエン系ゴムを含むジエン系ゴム１００重量部に、芳香族ビニル−ファルネセン共重合体を５〜１００重量部含む軟化剤成分を合計で５０重量部以上、窒素吸着比表面積およびＤＢＰ吸収量が特定されたカーボンブラックを１０〜１８０重量部配合したので、ドライグリップ性能と、耐久性および耐摩耗性を従来レベル以上に向上することができる。
【０００８】
前記軟化剤成分は、軟化点が１３０〜２００℃である樹脂を含むとよく、この樹脂の配合量は、前記ジエン系ゴム１００重量部に対し１０〜６０重量部であるとよい。前記軟化剤成分の合計中、前記芳香族ビニル−ファルネセン共重合体の重量分率が、０．２０〜０．６０であるとよい。
【０００９】
本発明のタイヤ用ゴム組成物をトレッド部に使用した空気入りタイヤは、ドライグリップ性能と、耐久性および耐摩耗性を従来以上に高いレベルで両立することができ、競技用空気入りタイヤとして好適である。
【発明を実施するための形態】
【００１０】
本発明のタイヤ用ゴム組成物は、そのゴム成分をジエン系ゴムで構成し、ジエン系ゴムとして、ガラス転移温度が−３５℃以上である芳香族ビニル−共役ジエン系ゴムを含む。芳香族ビニル−共役ジエン系ゴムとしては、スチレンブタジエンゴムが例示される。芳香族ビニル−共役ジエン系ゴムのガラス転移温度は−３５℃以上、好ましくは−３５〜−１０℃にする。芳香族ビニル−共役ジエン系ゴムのガラス転移温度を−３５℃以上にすることにより、ドライグリップ性能を高くすることができる。芳香族ビニル−共役ジエン系ゴムのガラス転移温度は示差走査熱量測定（ＤＳＣ）により２０℃／分の昇温速度条件によりサーモグラムを測定し、転移域の中点の温度とする。また芳香族ビニル−共役ジエン系ゴムがオイルを含む油展品であるときは、オイルを除いた芳香族ビニル−共役ジエン系ゴムのガラス転移温度とする。
【００１１】
また芳香族ビニル−共役ジエン系ゴムの含有量は、ジエン系ゴム１００重量％中、好ましくは５０〜１００重量％、より好ましくは７５〜１００重量％であるとよい。
【００１２】
本発明のタイヤ用ゴム組成物は、ガラス転移温度が−３５℃以上の芳香族ビニル−共役ジエン系ゴム以外に、他のジエン系ゴムを含むことができる。ジエン系ゴムとしては、例えば天然ゴム、イソプレンゴム、ブタジエンゴム、ガラス転移温度が−３５℃未満のスチレンブタジエンゴム、アクリロニトリルブタジエンゴム、ブチルゴム、クロロプレンゴム等を例示することができる。これらは、単独又は任意のブレンドとして使用することができる。上述した他のジエンゴムは、ジエン系ゴム１００重量％中、好ましくは０〜５０重量％、より好ましくは０〜２５重量％含有することができ、タイヤ耐久性および耐摩耗性を高くすることができる。
【００１３】
本発明のタイヤ用ゴム組成物は、芳香族ビニル−ファルネセン共重合体を配合することにより、ドライグリップ性能、耐久性および耐摩耗性を向上することができ、とりわけドライグリップ性能を優れたものにすることができる。また芳香族ビニル−ファルネセン共重合体は、芳香族ビニル−共役ジエン系ゴムとの親和性が高く、かつ比較的高分子量であるとともに架橋性構造を有するため、加硫後にタイヤ用ゴム組成物の機械的特性を従来レベル以上に高くし、タイヤ耐久性や耐摩耗性を改良することができる。
【００１４】
芳香族ビニル−ファルネセン共重合体とは、少なくとも芳香族ビニル化合物からなるモノマーおよびファルネセンからなるモノマーにより構成された共重合体である。ファルネセンからなるモノマーとしては、α−ファルネセン、β−ファルネセンが挙げられ、それぞれ単独または両者を組合せてモノマーとしてもよい。好ましくはβ−ファルネセンがよい。
【００１５】
芳香族ビニル化合物からなるモノマーとしては、例えばスチレン、α−メチルスチレン、２−メチルスチレン、３−メチルスチレン、４−メチルスチレン、４−プロピルスチレン、４−ｔｅｒｔ−ブチルスチレン、４−シクロヘキシルルスチレン、４−ドデシルスチレン、２，４−ジメチルスチレン、２，４−ジイソプロピルスチレン、２，４，６−トリメチルスチレン、２−エチル−４−ベンジルスチレン、４−（フェニルブチル）スチレン、１−ビニルナフタレン、２−ビニルナフタレン、ビニルアントラセン、Ｎ，Ｎ−ジエチル−４−アミノエチルスチレン、ビニルピリジン、４−メトキシスチレン、モノクロロスチレン、ジクロロスチレン、ジビニルベンゼン等が例示される。なかでもスチレン、α−メチルスチレン、４−メチルスチレンが好ましい。
【００１６】
芳香族ビニル−ファルネセン共重合体の重量平均分子量は、特に制限されるものではないが、好ましくは２０００〜５０００００、より好ましくは８０００〜４５００００、更に好ましくは１５０００〜３０００００であるとよい。芳香族ビニル−ファルネセン共重合体の重量平均分子量が２０００未満であると、ゴム組成物の機械的強度が低下し、さらにゴム組成物からブリードアウトしやすくなる。また芳香族ビニル−ファルネセン共重合体の重量平均分子量が５０００００を超えると加工性が悪化する。
【００１７】
芳香族ビニル−ファルネセン共重合体の分子量分布（Ｍｗ／Ｍｎ；Ｍｗは重量平均分子量、Ｍｎは数平均分子量）は、好ましくは１．０〜４．０、より好ましくは１．０〜３．０、さらに好ましくは１．０〜２．０であるとよい。芳香族ビニル−ファルネセン共重合体の分子量分布がこのような範囲内であると、粘度のばらつきが小さくなる。本明細書において芳香族ビニル−ファルネセン共重合体の重量平均分子量Ｍｗおよび数平均分子量Ｍｎは、ＧＰＣ（ゲルパーミエーションクロマトグラフィー）により測定し標準ポリスチレン換算により求めるものとする。
【００１８】
芳香族ビニル−ファルネセン共重合体の溶融粘度は、好ましくは０．１〜３０００Ｐａ・ｓ、より好ましくは０．６〜２８００Ｐａ・ｓ、さらに好ましくは１．５〜２６００Ｐａ・ｓであるとよい。芳香族ビニル−ファルネセン共重合体の溶融粘度がこのような範囲内であると、ゴム組成物の混練が容易になりシリカの分散性が向上する。本明細書において、芳香族ビニル−ファルネセン共重合体の溶融粘度は、ブルックフィールド型粘度計により測定した３８℃における溶融粘度である。
【００１９】
芳香族ビニル−ファルネセン共重合体は、芳香族ビニル化合物およびファルネセン以外の他のモノマーを含むことができ、他のモノマーとしては例えばブタジエン、イソプレン、２，３−ジメチル−１，３−ブタジエン、１，３−ペンタジエン、２−メチル−１，３−ペンタジエン、１，３−ヘキサジエン、１，３−オクタジエン、１，３−シクロヘキサジエン、２−メチル−１，３−オクタジエン、１，３，７−オクタトリエン、ミルセン、クロロプレン等を例示することができる。芳香族ビニル−ファルネセン共重合体は、芳香族ビニル化合物からなるモノマーおよびファルネセンからなるモノマー、任意に他のモノマーを通常の方法で共重合することができ、例えば乳化重合法、溶液重合法を例示することができ、好ましくは溶液重合法で合成するとよい。
【００２０】
本発明のタイヤ用ゴム組成物において、芳香族ビニル−ファルネセン共重合体の配合量は、ジエン系ゴム１００重量部に対し、５〜１００重量部、好ましくは１０〜８０重量部、より好ましくは１２〜７０重量部である。芳香族ビニル−ファルネセン共重合体の配合量が５重量部未満であると、ドライグリップ性能、タイヤ耐久性および耐摩耗性を改良する効果が十分に得られない。また芳香族ビニル−ファルネセン共重合体の配合量が１００重量部を超えると、耐久性が悪化してしまう。
【００２１】
本発明においてタイヤ用ゴム組成物は、上述した芳香族ビニル−ファルネセン共重合体を含む軟化剤成分を、ジエン系ゴム１００重量部に対し５０重量部以上、好ましくは５０〜１８０重量部、より好ましくは６０〜１６０重量部含む。軟化剤成分を５０重量部以上含むことにより、ドライグリップ性能を優れたものにすることができる。
【００２２】
また軟化剤成分中の芳香族ビニル−ファルネセン共重合体の重量分率は、好ましくは０．２０〜０．６０、より好ましくは０．２５〜０．５５、更に好ましくは０．３０〜０．５０であるとよい。芳香族ビニル−ファルネセン共重合体の重量分率を０．２０〜０．６０の範囲内にすることにより、ドライグリップ性能と、タイヤ耐久性および耐摩耗性とのバランスをより優れたものにすることができる。
【００２３】
本明細書において、軟化剤成分は芳香族ビニル−ファルネセン共重合体に加え、オイル、可塑剤、軟化剤、加工助剤、樹脂等を含む。芳香族ビニル−ファルネセン共重合体以外の軟化剤成分は、１つであっても複数を組合わせたものでもよい。またオイルはジエン系ゴムを製造するとき添加された油展成分、およびゴム組成物の調製時に添加するオイルであるものとする。樹脂としては、例えば石油系樹脂、芳香族系樹脂が例示される。
【００２４】
石油系樹脂は、原油を蒸留、分解、改質などの処理をして得られた成分を重合して製造される芳香族系炭化水素樹脂あるいは飽和または不飽和脂肪族系炭化水素樹脂である。石油系樹脂として、例えばＣ５系石油樹脂（イソプレン、１，３−ペンタジエン、シクロペンタジエン、メチルブテン、ペンテンなどの留分を重合した脂肪族系石油樹脂）、Ｃ９系石油樹脂（α−メチルスチレン、ｏ−ビニルトルエン、ｍ−ビニルトルエン、ｐ−ビニルトルエンなどの留分を重合した芳香族系石油樹脂）、Ｃ５Ｃ９共重合石油樹脂などが例示される。
【００２５】
また芳香族系樹脂は、芳香族系炭化水素からなるセグメントを少なくとも１つ有する重合体であり、クマロン樹脂、フェノール樹脂、アルキルフェノール樹脂、テルペン系樹脂、ロジン系樹脂、ノボラック系樹脂、レゾール系樹脂などをあげることができる。なかでも芳香族変性テルペン樹脂が好ましい。これらの樹脂は、単独又は複数のブレンドとして使用することができる。なお上述したＣ９系石油樹脂は、芳香族系炭化水素樹脂であるが、本明細書では石油系樹脂に分類するものとする。
【００２６】
樹脂の軟化点は、特に制限されるものではないが、好ましくは１３０〜２００℃、より好ましくは１３５〜１８０℃であるとよい。樹脂の軟化点をこのような範囲内にすることにより、ドライグリップ性能を優れたものにすることができる。本明細書において、樹脂の軟化点は、ＪＩＳ  Ｋ６２２０−１（環球法）に準拠し測定したものとする。
【００２７】
また樹脂の配合量は、上述した可塑剤成分の配合量を満たす限り特に制限されるものではないが、ジエン系ゴム１００重量部に対し、好ましくは１０〜６０重量部、より好ましくは１５〜５０重量部であるとよい。樹脂の配合量をこのような範囲内にすることにより、ドライグリップ性能をより優れたものにすることができる。
【００２８】
本発明のタイヤ用ゴム組成物は、カーボンブラックを配合することにより、ドライグリップ性能を高くする。カーボンブラックの配合量は、ジエン系ゴム１００重量に対し１０〜１８０重量部、好ましくは５０〜１５０重量部である。カーボンブラックの配合量が１０重量部未満であると、ゴム組成物の補強性が十分に得られず、耐摩耗性が不足する。またカーボンブラックの配合量が１８０重量部を超えると、タイヤ耐久性および耐摩耗性が悪化する。
【００２９】
本発明で使用するカーボンブラックは、窒素吸着比表面積Ｎ2ＳＡが１５０〜４００ｍ2／ｇ、好ましくは１６５〜３８０ｍ2／ｇである。Ｎ2ＳＡが１５０ｍ2／ｇ未満であると、ゴム組成物の引張り破断特性、動的弾性率などの機械的特性が低下し、耐摩耗性が不足する虞がある。Ｎ2ＳＡが４００ｍ2／ｇを超えると、耐久性が悪化してします。Ｎ2ＳＡは、ＪＩＳ  Ｋ６２１７−２に準拠して、測定するものとする。
【００３０】
またカーボンブラックのＤＢＰ吸収量は、１００〜２００ｃｍ3／１００ｇ、好ましくは１１０〜１８０ｃｍ3／１００ｇである。カーボンブラックのＤＢＰ吸収量が１００ｃｍ3／１００ｇ未満であると、耐久性が悪化する傾向がある。またＤＢＰ吸収量が２００ｃｍ3／１００ｇを超えると、グリップ性能が悪化する傾向がある。ＤＢＰ吸収量は、ＪＩＳ  Ｋ６２１７−４に準拠して、測定するものとする。
【００３１】
本発明において、上記以外の他の配合剤を添加することができる。他の配合剤としては、カーボンブラック以外の他の補強性充填剤、加硫又は架橋剤、加硫促進剤、老化防止剤、液状ポリマー、熱硬化性樹脂、熱可塑性樹脂など、一般的に空気入りタイヤに使用される各種配合剤を例示することができる。これら配合剤の配合量は本発明の目的に反しない限り、従来の一般的な配合量にすることができる。また混練機としは、通常のゴム用混練機械、例えば、バンバリーミキサー、ニーダー、ロール等を使用することができる。
【００３２】
他の補強性充填剤としては、例えばシリカ、クレー、マイカ、タルク、炭酸カルシウム、水酸化アルミニウム、酸化アルミニウム、酸化チタン等を例示することができる。なかでもシリカが好ましい。
【００３３】
本発明のタイヤ用ゴム組成物は、乾燥路面を走行する競技用空気入りタイヤに使用するのが好適であり、ドライグリップ性能と、耐久性および耐摩耗性を従来以上に高いレベルで両立することができる。
【００３４】
以下、実施例によって本発明を更に説明するが、本発明の範囲はこれらの実施例に限定されるものではない。
【実施例】
【００３５】
表２に示す配合剤を共通配合とし、表１に示す配合からなる１０種類のタイヤ用ゴム組成物（実施例１〜３、比較例１〜７）を、硫黄及び加硫促進剤を除く成分を、１.７Ｌの密閉式バンバリーミキサーで混練りし、所定時間の経過後、ミキサーから放出して室温冷却させた。これを１.７Ｌの密閉式バンバリーミキサーに投入し硫黄及び加硫促進剤を加えて混合することにより、タイヤ用ゴム組成物を調製した。なお表１のスチレンブタジエンゴム（ＳＢＲ１，ＳＢＲ２）の欄に、製品の配合量に加え、括弧内に油展成分を除く正味のＳＢＲの配合量を記載した。また表１に記載の「軟化剤成分の合計」は、ＳＢＲ１およびＳＢＲ２の油展成分、芳香族ビニル−ファルネセン共重合体、テルペン樹脂、低分子量ＳＢＲ並びにオイルの配合量の合計である。なお表２に記載した配合剤の配合量は、表１に記載したジエン系ゴム１００重量部に対する重量部で示した。
【００３６】
得られた１０種類のゴム組成物を所定の金型中で、１６０℃で３０分間プレス加硫してタイヤ用ゴム組成物からなる試験片を作製した。得られた試験片の１００℃のｔａｎδ（ドライグリップ性能）、３００％引張り応力（タイヤ耐久性）、および引張り破断強度（耐摩耗性）を以下の方法で評価した。
【００３７】
１００℃のｔａｎδ（ドライグリップ性能）
得られた試験片の動的粘弾性を、東洋精機製作所社製粘弾性スペクトロメーターを用いて、初期歪み１０％、振幅±２％、周波数２０Ｈｚの条件で、雰囲気温度１００℃におけるｔａｎδを測定した。得られた結果は、比較例１の値を１００とする指数で表わし表１の「ドライグリップ性能」の欄に示した。この指数が大きいほど１００℃のｔａｎδが大きく、タイヤにしたときドライグリップ性能が優れることを意味する。
【００３８】
３００％引張り応力（タイヤ耐久性）および引張り破断強度（耐摩耗性）
得られた試験片から、ＪＩＳ  Ｋ６２５１に準拠してＪＩＳ３号ダンベル型試験片を切り出した。ＪＩＳ  Ｋ６２５１に準拠し５００ｍｍ／分の引張り速度、雰囲気温度２３℃の条件で、３００％伸長時の引張り応力および引張り破断応力を測定した。得られた結果は、比較例１の値をそれぞれ１００とする指数として表１の「タイヤ耐久性」および「耐摩耗性」の欄にそれぞれ示した。タイヤ耐久性の指数が大きいほど３００％伸長時の引張り応力が大きく、タイヤ耐久性が優れることを意味する。耐摩耗性の指数が大きいほど引張り破断応力が大きく、耐摩耗性が優れることを意味する。
【００３９】
【表１】
0006446892.tif 000002
【００４０】
なお、表１において使用した原材料の種類を下記に示す。
・ＳＢＲ１：スチレンブタジエンゴム、日本ゼオン社製Ｎｉｐｏｌ  １７３９、スチレンブタジエンゴム１００重量部にオイル成分３７．５重量部を配合した油展製品、ガラス転移温度が−３１℃、スチレン量が４１重量％、ビニル単位量が１４重量％
・ＳＢＲ２：スチレンブタジエンゴム、日本ゼオン社製Ｎｉｐｏｌ  ９５４８、スチレンブタジエンゴム１００重量部にオイル成分３７．５重量部を配合した油展製品、ガラス転移温度が−３７℃、スチレン量が３６重量％、ビニル単位量が１４重量％
・カーボンブラック１：コロンビアンカーボン社製ＣＤ２０１９、窒素吸着比表面積が３４０ｍ2／ｇ、ＤＢＰ吸収量が１１８ｃｍ3／１００ｇ
・カーボンブラック２：東海カーボン社製シースト６、窒素吸着比表面積が１１９ｍ2／ｇ、ＤＢＰ吸収量が１１４ｃｍ3／１００ｇ
・ファルネセン共重合体：下記の合成例１により重合されたスチレンとβ−ファルネセンの共重合体、重量平均分子量が１００００、分子量分布が１．０６、溶融粘度が５．６Ｐａ・ｓ
・ファルネセン重合体：下記の合成例２により重合されたβ−ファルネセンの重合体、重量平均分子量が１４００００、分子量分布が１．２、溶融粘度が６９Ｐａ・ｓ
・低分子量ＳＢＲ：Ｃｒａｙ  Ｖａｌｌｅｙ社製ＲＩＣＯＮ  １００
・テルペン樹脂：芳香族変性テルペン樹脂、ヤスハラケミカル社製ＹＳポリスターＴ１４５、軟化点が１４５℃
・オイル：昭和シェル石油社製エキストラクト４号Ｓ、
【００４１】
合成例１（ファルネセン共重合体の重合）
窒素置換し乾燥させた耐圧容器に、溶媒としてシクロヘキサン１５００ｇ、開始剤としてｓｅｃ−ブチルリチウム（１０．５質量％シクロヘキサン溶液）１１２．６ｇを仕込み、５０℃に昇温した後、テトラヒドロフラン３ｇを添加し、予め調製したスチレンとβ−ファルネセンとの混合物（スチレン３４５ｇとβ−ファルネセン１１５５ｇとをボンベ内で混合）１５００ｇを１０ｍｌ／分で加えて１時間重合した。得られた重合反応液をメタノールで処理し、水を用いて重合反応液を洗浄した。洗浄後の重合反応液と水とを分離して、７０℃で１２時間乾燥することにより、スチレンとβ−ファルネセンのランダム共重合体（ファルネセン共重合体）を得た。
【００４２】
合成例２（ファルネセン重合体の重合）
窒素置換し、乾燥させた耐圧容器に、ヘキサン２７４ｇ、ｎ−ブチルリチウム（１７重量％ヘキサン溶液）１．２ｇを仕込み、５０℃に昇温した後、β−ファルネセン２７２ｇを加えて１時間重合した。得られた重合反応液にメタノールを添加後、重合反応液を水で洗浄した。水を分離して、重合反応液を７０℃で１２時間乾燥することにより、β−ファルネセンの重合体（ファルネセン重合体）を得た。
【００４３】
【表２】
0006446892.tif 000003
【００４４】
表２において使用した原材料の種類を下記に示す。
・ステアリン酸：日油社製ビーズステアリン酸ＹＲ
・酸化亜鉛：正同化学社製酸化亜鉛３種
・老化防止剤：フレキシス社製サントフレックス  ６ＰＰＤ
・硫黄：鶴見化学工業社製金華印油入微粉硫黄
・加硫促進剤：ＣＢＳ、大内新興化学社製ノクセラーＣＺ−Ｇ
【００４５】
表１から明らかなように実施例１〜３により製造されたタイヤ用ゴム組成物は、ドライグリップ性能、タイヤ耐久性および耐摩耗性に優れることが確認された。
【００４６】
比較例２のゴム組成物は、比較例１に比べ低分子量ＳＢＲおよびテルペン樹脂を減量したので、タイヤ耐久性および耐摩耗性が高くなるがドライグリップ性能が悪化する。
【００４７】
比較例３のゴム組成物は、ＳＢＲ２のガラス転移温度が−３５℃未満であるので、ドライグリップ性能が悪化する。
【００４８】
比較例４のゴム組成物は、カーボンブラック２の窒素吸着比表面積が１５０ｍ2／ｇ未満であるで、ドライグリップ性能が悪化する。
【００４９】
比較例５のゴム組成物は、カーボンブラック２の配合量が１８０重量部を超えるので、タイヤ耐久性および耐摩耗性が悪化する。
【００５０】
比較例６のゴム組成物は、軟化剤成分の合計が５０重量部未満であるので、ドライグリップ性能が悪化する。
【００５１】
比較例７のゴム組成物は、芳香族ビニル−ファルネセン共重合体の代わりに、ファルネセン重合体を配合したので、ドライグリップ性能が悪化する。